(57)【要約】【課題】クリープ破断特性および靭性に優れた溶接金属を提供する。また、上記溶接金属を含む溶接構造体を提供する。【解決手段】所定の成分組成を満足する溶接金属であり、該溶接金属中に存在する円相当直径が０．１μｍ以上の炭化物粒子数をＮ（個／ｍｍ2）、円相当直径が０．１〜０．４μｍの炭化物粒子数をｎ（個／ｍｍ2）としたとき、前記Ｎは、１．２×１０6（個／ｍｍ2）以上であり、前記Ｎと前記ｎは、下記式（１）を満足する溶接金属。ｎ／Ｎ＞０．８  ・・・（１）【選択図】なし【特許請求の範囲】
【請求項１】
質量％で、
Ｃ  ：０．０３〜０．１６％、
Ｓｉ：０．１％以上、０．５０％未満、
Ｍｎ：０．５５〜１．２％、
Ｎｉ：０％以上、０．７％以下、
Ｃｒ：８〜１０％、
Ｍｏ：０．０５〜０．７％、
Ｖ  ：０．０５〜０．５％、
Ｎｂ：０．０１５〜０．０７％、
Ｃｏ：１．０〜２．０％、
Ｗ  ：１〜２．０％、
Ｎ  ：０．０１〜０．０８％、
Ｏ  ：０％超、０．０８％以下を含有し、
残部が鉄および不可避不純物からなる溶接金属であって、
該溶接金属中に存在する円相当直径が０．１μｍ以上の炭化物粒子数をＮ（個／ｍｍ2）、円相当直径が０．１〜０．４μｍの炭化物粒子数をｎ（個／ｍｍ2）としたとき、
前記Ｎは、１．２×１０6（個／ｍｍ2）以上であり、
前記Ｎと前記ｎは、下記式（１）を満足することを特徴とする溶接金属。
ｎ／Ｎ＞０．８  ・・・（１）
【請求項２】
更に他の元素として、質量％で、
Ｔｉ：０％超、０．０３％以下を含有する請求項１に記載の溶接金属。
【請求項３】
更に他の元素として、質量％で、
Ｂ  ：０％超、０．００５％以下を含有する請求項１または２に記載の溶接金属。
【請求項４】
更に他の元素として、質量％で、
Ｃｕ：０％超、０．２５％以下を含有する請求項１〜３のいずれかに記載の溶接金属。
【請求項５】
更に他の元素として、質量％で、
Ａｌ：０％超、０．０５％以下を含有する請求項１〜４のいずれかに記載の溶接金属。
【請求項６】
請求項１〜５のいずれかに記載の溶接金属を含むことを特徴とする溶接構造体。
【発明の詳細な説明】
【技術分野】
【０００１】
本発明は、溶接金属、および該溶接金属を含む溶接構造体に関する。
【背景技術】
【０００２】
火力発電設備におけるボイラーや熱交換器等の構造物には、耐熱性や耐圧性等の特性が要求され、火力発電の蒸気温度および蒸気圧は、熱効率向上の観点から近年益々高まっている。例えば、超々臨界圧石炭火力発電での蒸気温度は、約５００〜６００℃である。上記構造物は、長時間に亘って高温、高圧で保持されるため、応力が加わり、時間の経過と共に歪みが増大するクリープ現象が起こる。
【０００３】
上記構造物の素材には、耐熱性や耐圧性等の特性を備えるため、Ｃｒを比較的多く含む耐熱鋼が用いられる。また、上記素材には、高温、高圧で長時間曝されても破断しないクリープ破断特性に優れていることが要求され、靭性に優れていることも求められる。
【０００４】
上記構造物は、素材となる高Ｃｒ鋼をアーク溶接して構築されるのが一般的であり、高Ｃｒ鋼を溶接して形成される溶接金属においてもクリープ破断特性および靭性に優れていることが求められる。アーク溶接して形成された溶接金属は、通常、残留応力を除去するために溶接後熱処理（Ｐｏｓｔ  Ｗｅｌｄ  Ｈｅａｔ  Ｔｒｅａｔｍｅｎｔ；ＰＷＨＴ）が施される。
【０００５】
ところで、Ｃｒは、フェライトを安定化する作用を有するため、高Ｃｒ鋼を溶接すると、溶接時にδフェライトが生成し、溶接完了後の溶接金属に残存することがある。δフェライトは、溶接後熱処理を施す前の溶接ままの溶接金属に観察される粗大組織であり、溶接後熱処理しても消失せず、溶接後熱処理後の溶接金属のクリープ破断特性や靭性に悪影響を及ぼすことが知られている。
【０００６】
溶接金属のクリープ破断特性や靭性は、一般に、溶接金属の特定の部位から採取された試験片を用いて評価されるため、試験片を採取した部位にδフェライトがたまたま含まれていない場合は、良好な特性が示される。しかし、実際に施工される溶接金属では、一部にでもδフェライトが生成すると、破壊や破断が生じる虞があるため、安全を期するには、溶接金属の全領域においてδフェライトの生成が抑制される必要がある。
【０００７】
溶接時にδフェライトの生成を抑制する技術として、例えば、特許文献１〜３が知られている。特許文献１〜３は、いずれも溶接時に用いる溶接材料に関する。
【０００８】
特許文献１には、Ｎｉは靭性を改善するために有効な元素であるが、その反面、炭化物、酸化物を凝集促進させてしまい高温長時間でのクリープ強度を低下させることが記載されている。そして、この文献には、鋼心線または被覆剤中に靭性改善に有効とされるＮｉの代わりにＣｏ、Ｃｕの両方または一方を添加することによって、δフェライトの生成が抑制され、溶接金属の靭性を確保しつつクリープ強度を改善することが記載されている。
【０００９】
特許文献２には、溶接ワイヤ中に適正量のＣ、Ｓｉ、Ｍｎ、Ｃｒ、Ｎｉ、Ｃｏ、Ｃｕ、Ｍｏ、Ｗ、Ｖ、Ｎｂ、およびＮを添加することによって、高温クリープ強度、靭性、および耐割れ性を確保できること、Ｃｒ、Ｗ、およびＭｏのフェライト生成元素と、Ｎｉ、Ｃｏのフェライト生成を抑制する元素とを適正な含有量の関係で添加することによって、溶接金属中のδフェライトの生成を抑制しクリープ強度と靭性をさらに向上できること、Ｍｏ量を低く抑えることによって、高温保持後のσ相への変態を抑制することが記載されている。
【００１０】
特許文献３には、溶接金属のクリープ強度は、ＭＸ（炭窒化物）の析出物の量の増加に伴って向上すること、靭性はδフェライトの析出量とＡｅ1変態点に大きく依存することが記載されている。
【先行技術文献】
【特許文献】
【００１１】
【特許文献１】特開平７−２６８５６２号公報
【特許文献２】特開平８−１８７５９２号公報
【特許文献３】特開平１１−１７００８７号公報
【発明の概要】
【発明が解決しようとする課題】
【００１２】
上記特許文献１〜３には、溶接時に用いる溶接材料や、該溶接材料を用いて溶接金属を形成することについて記載されている。しかし、溶接金属の全領域においてδフェライトの生成が抑制されているか不明である。また、上記特許文献１〜３には、溶接金属の成分組成は一切開示されておらず、実際の溶接では、溶接材料の成分の一部が酸化されて酸化物となり、スラグとして排出されるため、溶接材料中の成分が溶接金属へ移行する（分留る）量の差は大きくなることが知られている。従って溶接金属の特性を改善するには、溶接金属の成分組成を厳密に制御する必要がある。
【００１３】
本発明は上記の様な事情に着目してなされたものであって、その目的は、クリープ破断特性および靭性に優れた溶接金属を提供することにある。また、本発明の他の目的は、上記溶接金属を含む溶接構造体を提供することにある。
【課題を解決するための手段】
【００１４】
上記課題を解決することのできた本発明に係る溶接金属とは、質量％で、Ｃ：０．０３〜０．１６％、Ｓｉ：０．１％以上、０．５０％未満、Ｍｎ：０．５５〜１．２％、Ｎｉ：０％以上、０．７％以下、Ｃｒ：８〜１０％、Ｍｏ：０．０５〜０．７％、Ｖ：０．０５〜０．５％、Ｎｂ：０．０１５〜０．０７％、Ｃｏ：１．０〜２．０％、Ｗ：１〜２．０％、Ｎ：０．０１〜０．０８％、Ｏ：０％超、０．０８％以下を含有し、残部が鉄および不可避不純物からなる溶接金属であって、該溶接金属中に存在する円相当直径が０．１μｍ以上の炭化物粒子数をＮ（個／ｍｍ2）、円相当直径が０．１〜０．４μｍの炭化物粒子数をｎ（個／ｍｍ2）としたとき、前記Ｎは、１．２×１０6（個／ｍｍ2）以上であり、前記Ｎと前記ｎは、下記式（１）を満足する点に要旨を有する。
ｎ／Ｎ＞０．８  ・・・（１）
【００１５】
上記溶接金属は、更に他の元素として、質量％で、下記（ａ）〜（ｄ）よりなる群から選ばれる少なくとも１種を含有してもよい。
（ａ）Ｔｉ：０％超、０．０３％以下。
（ｂ）Ｂ  ：０％超、０．００５％以下。
（ｃ）Ｃｕ：０％超、０．２５％以下。
（ｄ）Ａｌ：０％超、０．０５％以下。
【００１６】
本発明には、上記溶接金属を含む溶接構造体も含まれる。
【発明の効果】
【００１７】
本発明によれば、溶接金属の成分組成、および溶接金属に含まれる炭化物粒子の形態を適切に制御しているため、溶接時にδフェライトが生成することが抑制され、クリープ破断特性および靭性に優れた溶接金属を提供できる。また、本発明によれば、クリープ破断特性および靭性に優れた溶接金属を含む溶接構造体を提供できる。
【図面の簡単な説明】
【００１８】
【図１】図１は、本発明の実施例においてクリープ破断特性の評価に用いた試験片の採取位置を示す模式図である。
【図２】図２は、本発明の実施例において靭性の評価に用いた試験片の採取位置を示す模式図である。
【発明を実施するための形態】
【００１９】
本発明者らは、溶接金属のクリープ破断特性および靭性を改善するために、鋭意検討を重ねてきた。その結果、溶接金属の成分組成、および溶接金属に含まれる炭化物粒子の形態を制御すれば、溶接時にδフェライトが生成することを抑制でき、溶接金属のクリープ破断特性および靭性を改善できることを見出し、本発明を完成した。
【００２０】
まず、本発明を特徴づける溶接金属中の炭化物粒子の形態について説明する。
【００２１】
炭化物粒子は、転位移動を阻害することにより、溶接金属のクリープ破断特性を改善する作用を有している。また、炭化物粒子は、クリープ破断試験中のラス組織粗大化抑制作用も有しており、転位移動を阻害するラス境界が維持されることによってクリープ破断特性向上に寄与する。こうした観点から、クリープ破断特性を改善するには、溶接金属中に炭化物粒子を多く分散させることが有効である。
【００２２】
しかし、炭化物粒子は、クリープ破断試験が行われる高温では不安定になり、オストワルド成長によって炭化物粒子数が減少する。オストワルド成長とは、熱処理したときに、粒径の小さい粒子が消滅する一方で、大きい粒子が成長を続ける現象である。
【００２３】
そこで、クリープ破断時間を長時間化させてクリープ破断特性を改善するには、クリープ破断試験中における炭化物粒子数の減少を抑制する必要があり、炭化物粒子のオストワルド成長を遅らせるには、炭化物粒子の形態を制御することが有効である。こうした知見に基づき、本発明では、溶接金属中に存在する円相当直径が０．１μｍ以上の炭化物粒子数をＮ（個／ｍｍ2）、円相当直径が０．１〜０．４μｍの炭化物粒子数をｎ（個／ｍｍ2）としたとき、前記Ｎは、１．２×１０6（個／ｍｍ2）以上であり、前記Ｎと前記ｎは、下記式（１）を満足するように制御した。
ｎ／Ｎ＞０．８  ・・・（１）
【００２４】
円相当直径で０．１μｍ以上の炭化物粒子は、転位移動を阻害して溶接金属のクリープ破断特性を改善する効果を発揮する。しかし、円相当直径が０．１μｍ以上の炭化物粒子数Ｎが、１．２×１０6（個／ｍｍ2）を下回ると、溶接金属内の炭化物粒子数が少なすぎるため、転位移動が阻害されず、クリープ破断特性を改善できない。従って本発明では、上記炭化物粒子数Ｎは、１．２×１０6（個／ｍｍ2）以上とする。上記炭化物粒子数Ｎは、好ましくは１．３×１０6（個／ｍｍ2）以上、より好ましくは１．４×１０6（個／ｍｍ2）以上である。上記炭化物粒子数Ｎの上限は特に限定されないが、例えば、２．５×１０6（個／ｍｍ2）以下が好ましい。
【００２５】
上記円相当直径が０．１μｍ以上の炭化物粒子数Ｎを上記のように制御するだけでは不充分であり、円相当直径が０．１μｍ以上の炭化物粒子数Ｎ（個／ｍｍ2）に対する、円相当直径が０．１〜０．４μｍの炭化物粒子数ｎ（個／ｍｍ2）の比（ｎ／Ｎ）が０．８を超えることが重要である。上記ｎ／Ｎが０．８以下では、溶接金属に含まれる炭化物粒子の形態が適切に制御されず、炭化物粒子のオストワルド成長が促進され、クリープ破断特性を改善できない。従って本発明では、上記ｎ／Ｎが下記式（１）の関係を満足する必要がある。上記ｎ／Ｎは、好ましくは下記式（１ａ）、より好ましくは下記式（１ｂ）を満足するのがよい。
ｎ／Ｎ＞０．８  ・・・（１）
ｎ／Ｎ≧０．８５  ・・・（１ａ）
ｎ／Ｎ≧０．９０  ・・・（１ｂ）
【００２６】
上記ｎ／Ｎの上限は特に限定されないが、最も好ましくは１である。即ち、溶接金属に含まれる全ての炭化物粒子の円相当直径が０．１〜０．４μｍであることが最も好ましい。
【００２７】
なお、本発明において、炭化物粒子とは、炭窒化物粒子を含む意味である。
【００２８】
次に、溶接金属の成分組成について説明する。以下、％は、質量％を意味する。
【００２９】
Ｃは、炭化物を形成し、クリープ破断特性を改善するのに寄与する元素である。こうした効果を発揮させるために、本発明では、Ｃ量は０．０３％以上とする。Ｃ量は、好ましくは０．０４％以上、より好ましくは０．０６％以上である。しかしＣを過剰に含有すると、炭化物が粗大化しすぎて靭性が低下することがある。従って本発明では、Ｃ量は０．１６％以下とする。Ｃ量は、好ましくは０．１４％以下、より好ましくは０．１２％以下である。
【００３０】
Ｓｉは、溶接時の作業性向上に寄与する元素であり、Ｓｉ量が０．１％を下回ると溶接作業性が劣化する。従って本発明では、Ｓｉ量は０．１％以上とする。Ｓｉ量は、好ましくは０．１２％以上、より好ましくは０．１５％以上である。しかしＳｉを過剰に含有すると、島状マルテンサイトの生成を助長し、靭性の劣化を招く。従って本発明では、Ｓｉ量は０．５０％未満とする。Ｓｉ量は、好ましくは０．４０％以下、より好ましくは０．３７％以下である。
【００３１】
Ｍｎは、溶接時にδフェライトの生成を抑制する作用を有する元素である。Ｍｎ量が０．５５％を下回ると、溶接時にδフェライトが生成しやすくなり、生成したδフェライトは溶接後熱処理を施しても消失しないため、溶接時にδフェライトが生成した場合は、δフェライトがクリープ破断特性および靭性に悪影響をおよぼす可能性がある。従って本発明では、Ｍｎ量は０．５５％以上とする。Ｍｎ量は、好ましくは０．６０％以上、より好ましくは０．６５％以上である。しかし、Ｍｎを過剰に含有すると、炭化物粒子のオストワルド成長が促進され過ぎてクリープ破断特性が劣化する。従って本発明では、Ｍｎ量は１．２％以下とする。Ｍｎ量は、好ましくは１．００％以下、より好ましくは０．８％以下である。
【００３２】
Ｎｉは、炭化物粒子のオストワルド成長を促し、クリープ破断特性を劣化させる元素である。従って本発明では、Ｎｉ量は０．７％以下とする。Ｎｉ量は、好ましくは０．６０％以下、より好ましくは０．５０％以下である。Ｎｉ量はできるだけ少ない方が好ましいが、Ｎｉは溶接金属の組織を微細化して靭性を向上させる作用を有している。こうした効果を有効に発揮させるには、Ｎｉ量は、好ましくは０．０１％以上、より好ましくは０．０５％以上、更に好ましくは０．１０％以上である。
【００３３】
Ｃｒは、ＣｒやＦｅ、Ｍｏ等の合金元素をＭと表記したとき、Ｍ23Ｃ6で表される炭化物を形成し、クリープ破断特性を改善する元素である。こうした効果を発揮させるために、本発明ではＣｒ量を８％以上とする。Ｃｒ量は、好ましくは８．５％以上、より好ましくは８．８％以上である。しかしＣｒを過剰に含有すると、溶接時にδフェライトが生成しやすくなり、生成したδフェライトは溶接後熱処理を施しても消失しないため、溶接時にδフェライトが生成した場合は、δフェライトがクリープ破断特性および靭性を改善に悪影響をおよぼす可能性がある。従って本発明では、Ｃｒ量は１０％以下とする。Ｃｒ量は、好ましくは９．８％以下、より好ましくは９．６％以下である。
【００３４】
Ｍｏは、固溶強化によりクリープ破断特性を改善する元素である。こうした効果を発揮させるために、本発明ではＭｏ量を０．０５％以上とする。Ｍｏ量は、好ましくは０．１０％以上、より好ましくは０．１５％以上である。しかしＭｏを過剰に含有すると、溶接時にδフェライトが生成しやすくなり、生成したδフェライトは溶接後熱処理を施しても消失しないため、溶接時にδフェライトが生成した場合は、δフェライトがクリープ破断特性および靭性を改善に悪影響をおよぼす可能性がある。従って本発明では、Ｍｏ量は０．７％以下とする。Ｍｏ量は、好ましくは０．６０％以下、より好ましくは０．５５％以下である。
【００３５】
Ｖは、ＭＸ（炭窒化物）を形成してクリープ破断特性を改善する元素である。こうした効果を発揮させるために、本発明ではＶ量を０．０５％以上とする。Ｖ量は、好ましくは０．１０％以上、より好ましくは０．１５％以上である。しかしＶを過剰に含有すると、溶接時にδフェライトが生成する。また、クリープ破断試験中にＭＸ（炭窒化物）のオストワルド成長を招く。その結果、クリープ破断特性および靭性が劣化する。従って本発明では、Ｖ量は０．５％以下とする。Ｖ量は、好ましくは０．４０％以下、より好ましくは０．３５％以下である。
【００３６】
Ｎｂは、ＭＸ（炭窒化物）を形成してクリープ破断特性を改善する元素である。こうした効果を発揮させるために、本発明ではＮｂ量を０．０１５％以上とする。Ｎｂ量は、好ましくは０．０１８％以上、より好ましくは０．０２０％以上である。しかし、Ｎｂを過剰に含有すると強度の過大な上昇を招き、靭性を劣化させる。従って本発明では、Ｎｂ量は０．０７％以下とする。Ｎｂ量は、好ましくは０．０６０％以下、より好ましくは０．０５０％以下である。
【００３７】
Ｃｏは、溶接時にδフェライトが生成するのを抑制し、クリープ破断特性および靭性を改善する元素である。こうした効果を発揮させるために、本発明ではＣｏ量を１．０％以上とする。Ｃｏ量は、好ましくは１．２０％以上、より好ましくは１．３０％以上である。しかし、Ｃｏを過剰に含有すると強度の過大な上昇を招き、靭性を劣化させる。従って本発明では、Ｃｏ量は２．０％以下とする。Ｃｏ量は、好ましくは１．８０％以下、より好ましくは１．７０％以下である。
【００３８】
Ｗは、Ｍｏと同様、固溶強化によりクリープ破断特性を改善する元素である。こうした効果を発揮させるために、本発明ではＷ量を１％以上とする。Ｗ量は、好ましくは１．２％以上、より好ましくは１．３％以上である。しかしＷを過剰に含有すると、溶接時にδフェライトが生成しやすくなり、生成したδフェライトは溶接後熱処理を施しても消失しないため、溶接時にδフェライトが生成した場合は、δフェライトがクリープ破断特性および靭性を改善に悪影響をおよぼす可能性がある。従って本発明では、Ｗ量は２．０％以下とする。Ｗ量は、好ましくは１．９０％以下、より好ましくは１．８％以下である。
【００３９】
Ｎは、Ｎｂと同様、ＭＸ（炭窒化物）を形成してクリープ破断特性を改善する元素である。こうした効果を発揮させるために、本発明ではＮ量を０．０１％以上とする。Ｎ量は、好ましくは０．０１５％以上、より好ましくは０．０２０％以上である。しかし、Ｎを過剰に含有すると強度の過大な上昇を招き、靭性を劣化させる。従って本発明では、Ｎ量は０．０８％以下とする。Ｎ量は、好ましくは０．０７０％以下、より好ましくは０．０６５％以下である。
【００４０】
Ｏは、酸化物を形成する元素であり、Ｏを過剰に含有すると酸化物が粗大化し、脆性破壊の起点となって靭性が低下する。従って本発明では、Ｏ量は０．０８％以下とする。Ｏ量は、好ましくは０．０７５％以下、より好ましくは０．０７０％以下である。Ｏ量を低減することにより、靭性を一層改善できるが、実操業で０％にすることは困難であり、通常、０．０１％程度含有する。
【００４１】
本発明の溶接金属の基本成分は上記の通りであり、残部は、鉄および不可避不純物である。
【００４２】
本発明の溶接金属は、上記基本成分に加えて、更に他の元素として、下記（ａ）〜（ｄ）よりなる群から選ばれる少なくとも１種を含有してもよい。
（ａ）Ｔｉ：０％超、０．０３％以下。
（ｂ）Ｂ  ：０％超、０．００５％以下。
（ｃ）Ｃｕ：０％超、０．２５％以下。
（ｄ）Ａｌ：０％超、０．０５％以下。
【００４３】
（ａ）Ｔｉは、ＭＸ（炭窒化物）を形成し、クリープ破断特性の改善に寄与する元素である。こうした効果を有効に発揮させるには、Ｔｉ量は、好ましくは０．００１％以上、より好ましくは０．００２％以上、更に好ましくは０．００３％以上である。しかしＴｉを過剰に含有すると、溶接金属の強度が過大に上昇し、靭性が劣化することがある。従って本発明では、Ｔｉ量は０．０３％以下とすることが好ましい。Ｔｉ量は、より好ましくは０．０２５％以下、更に好ましくは０．０２０％以下である。
【００４４】
（ｂ）Ｂは、ＣｒやＦｅ、Ｍｏ等の合金元素をＭと表記したとき、Ｍ23Ｃ6で表される炭化物を安定化させる作用を有し、クリープ破断特性の改善に寄与する元素である。こうした効果を有効に発揮させるには、Ｂ量は、好ましくは０．０００１％以上、より好ましくは０．０００５％以上、更に好ましくは０．００１０％以上である。しかしＢを過剰に含有すると、溶接金属の強度が過大に上昇し、靭性が劣化することがある。従って本発明では、Ｂ量は０．００５％以下とすることが好ましい。Ｂ量は、より好ましくは０．００４５％以下、更に好ましくは０．００３５％以下である。
【００４５】
（ｃ）Ｃｕは、溶接時にδフェライトの生成を抑制する作用を有する元素である。こうした効果を有効に発揮させるには、Ｃｕ量は、好ましくは０．０１％以上、より好ましくは０．０２％以上、更に好ましくは０．０２５％以上である。しかしＣｕを過剰に含有すると、帯状にフェライトが細長く成長した組織（フェライトバンドと呼ばれることがある。）の生成が助長され、クリープ破断特性や靭性が劣化することがある。従って本発明では、Ｃｕ量は０．２５％以下とすることが好ましい。Ｃｕ量は、より好ましくは０．２０％以下、更に好ましくは０．１５％以下である。
【００４６】
（ｄ）Ａｌは、脱酸剤として作用する元素である。こうした効果を有効に発揮させるには、Ａｌ量は、好ましくは０．０１％以上、より好ましくは０．０２％以上、更に好ましくは０．０２５％以上である。しかし、Ａｌを過剰に含有すると粗大な酸化物を生成し、脆性破壊の起点となって靭性が低下することがある。従って本発明では、Ａｌ量は０．０５％以下とする。Ａｌ量は、好ましくは０．０４％以下、より好ましくは０．０３５％以下である。
【００４７】
次に、本発明に係る溶接金属の製造方法について説明する。
【００４８】
本発明の溶接金属は、アーク溶接した後、溶接後熱処理することにより製造できる。
【００４９】
アーク溶接の条件のうち、予熱／パス間温度を２１０〜３４０℃の範囲に制御することが好ましい。予熱／パス間温度が２１０℃を下回ると、溶接後の冷却速度が大きくなるため、冷却中に炭化物が生成せず、炭化物の生成量が減少し、クリープ破断特性および靭性を改善できない。従って本発明では、予熱／パス間温度は、２１０℃以上とすることが好ましい。予熱／パス間温度は、より好ましくは２２０℃以上、更に好ましくは２３０℃以上である。しかし、予熱／パス間温度が３４０℃を上回ると、溶接後の冷却時に炭化物が生成する。生成した炭化物は、溶接後熱処理中に粗大化し、円相当直径が０．４μｍを超える粗大な炭化物が多くなるため、炭化物粒子が上記式（１）の関係を満足しなくなる。その結果、クリープ破断特性を改善できない。従って本発明では、予熱／パス間温度は３４０℃以下とすることが好ましい。予熱／パス間温度は、より好ましくは３３０℃以下、更に好ましくは３２０℃以下である。
【００５０】
アーク溶接の他の条件は特に限定されず、溶接材料としては、上記溶接金属の成分組成が上記要件を満足するものを用いればよい。
【００５１】
また、アーク溶接は、直流で行っても交流で行ってもかまわない。
【００５２】
溶接入熱量は、例えば、１．０〜５．０ｋＪ／ｍｍとすることが好ましい。
【００５３】
アーク溶接法の種類は特に限定されず、例えば、被覆アーク溶接（Ｓｈｉｅｌｅｄ Ｍｅｔａｌ Ａｒｅ Ｗｅｌｄｉｎｇ；ＳＭＡＷ）、サブマージアーク溶接（Ｓｕｂｍｅｒｇｅｄ Ａｒｃ Ｗｅｌｄｉｎｇ；ＳＡＷ）、ガスタングステンアーク溶接（Ｇａｓ Ｔｕｎｇｓｔｅｎ Ａｒｃ Ｗｅｌｄｉｎｇ；ＧＴＡＷ）、ガスメタルアーク溶接（Ｇａｓ Ｍｅｔａｌ Ａｒｃ Ｗｅｌｄｉｎｇ；ＧＭＡＷ）、フラックスコアードアーク溶接（Ｆｌｕｘ Ｃｏｒｅｄ Ａｒｃ Ｗｅｌｄｉｎｇ；ＦＣＡＷ）などが挙げられる。これらのなかでも、化学反応容器等を溶接施工する際に多用されるサブマージアーク溶接（ＳＡＷ）や被覆アーク溶接（ＳＭＡＷ）が好ましく、特に被覆アーク溶接（ＳＭＡＷ）が好ましい。
【００５４】
サブマージアーク溶接（ＳＡＷ）における好ましい溶接入熱量は、例えば、２．５〜５．０ｋＪ／ｍｍである。
【００５５】
被覆アーク溶接（ＳＭＡＷ）における好ましい溶接入熱量は、例えば、１．０〜３．５ｋＪ／ｍｍである。
【００５６】
被覆アーク溶接に用いる溶接棒は、溶接棒全体の質量に対して、Ｃ：０．０５〜０．１３％、Ｓｉ：０．６〜０．９％、Ｍｎ：０．４〜１％、Ｎｉ：０％以上、０．３％以下、Ｃｒ：６．０〜６．８％、Ｍｏ：０．０２〜０．３５％、Ｖ：０．０３〜０．２６％、Ｎｂ：０．０２５〜０．０７５％、Ｃｏ：０．５〜１％、Ｗ：０．５〜１％、およびＮ：０．０２〜０．０４％を含有し、残部は鉄および不可避不純物が好ましい。
【００５７】
上記溶接棒は、更に他の元素として、溶接棒全体の質量に対して、
Ｔｉ：０．０５〜０．５％、
Ｂ：０．００３〜０．０３％、および
Ｃｕ：０．００５〜０．２５％よりなる群から選ばれる少なくとも１種を含有してもよい。
【００５８】
上記溶接棒は、スラグ形成剤として、例えば、ＳｉＯ2、ＣＯ2、ＣａＯ、Ａｌ2Ｏ3を含有することが好ましい。
【００５９】
溶接後熱処理は、溶接後熱処理時における処理温度Ｔ（℃）と処理時間ｔ（時間）に基づいて下記式（Ｉ）により算出されるラーソン・ミラー・パラメータ（Ｌａｒｓｏｎ−Ｍｉｌｌｅｒ−ｐａｒａｍｅｔｅｒ；ＬＭＰ）が、１９．５×１０3〜２１．８×１０3となるように行うことが好ましい。
ＬＭＰ＝（Ｔ＋２７３）×（２０＋ｌｏｇｔ）  ・・・（Ｉ）
【００６０】
ＬＭＰは、クリープ破断試験で得られる短時間側のデータから、より長時間側のデータを推定するためのパラメータである。ＬＭＰが１９．５×１０3を下回ると、溶接後熱処理時に炭化物が充分に生成せず、円相当直径が０．１μｍ以上の炭化物粒子数Ｎが減少するため、クリープ破断特性の改善が困難となる。従って本発明では、溶接後熱処理時におけるＬＭＰが１９．５×１０3以上となるように、温度Ｔと時間ｔを制御することが好ましい。溶接後熱処理時におけるＬＭＰは、より好ましくは１９．６×１０3以上、更に好ましくは１９．７×１０3以上である。しかし、溶接後熱処理時におけるＬＭＰが２１．８×１０3を上回ると、溶接後熱処理時に炭化物粒子のオストワルド成長が進行し、炭化物粒子数が減少する。
【００６１】
溶接後熱処理は、ＬＭＰが上記範囲を満足するように熱処理温度と熱処理時間を制御すればよいが、例えば、熱処理温度は、６５０〜７９０℃、熱処理時間は、３〜２４時間の範囲で制御することが好ましい。
【００６２】
本発明に係る溶接金属は、Ｃｒを比較的多く含む耐熱鋼（例えば、高Ｃｒフェライト系耐熱鋼など）を溶接する際に形成することが推奨され、該溶接金属を含む溶接構造体としては、例えば、火力発電設備におけるボイラーや熱交換器等が挙げられる。具体的には、ボイラー本体や熱交換器本体にチューブやパイプ等を接続するときに本発明に係る溶接金属を形成すればよい。
【００６３】
以下、実施例を挙げて本発明をより具体的に説明するが、本発明は下記実施例によって制限を受けるものではなく、前記および後記の趣旨に適合し得る範囲で変更を加えて実施することも勿論可能であり、それらはいずれも本発明の技術的範囲に包含される。
【実施例】
【００６４】
下記表１に示す成分組成を満足し、残部が鉄および不可避不純物からなる母材を用い、下記表２に示す成分組成を満足し、残部が鉄および不可避不純物からなる溶接棒を用い、後述の溶接条件にて下記表３に示す成分組成を満足し、残部が鉄および不可避不純物からなる溶接金属を作製し、各種特性を評価した。なお、下記表２に示した溶接棒の成分組成のうち、その他は、ＣａＦ2などである。
【００６５】
【表１】
2017159350.tif 000002
【００６６】
【表２】
2017159350.tif 000003
【００６７】
＜溶接条件＞
溶接方法：被覆アーク溶接（ＳＭＡＷ）
母材板厚  ：２０ｍｍ
開先角度  ：２０°（Ｖ字）
ルート間隔：１６ｍｍ
溶接姿勢  ：下向き
溶接棒径  ：φ４．０ｍｍ
入熱条件  ：約２．２ｋＪ／ｍｍ（１５０Ａ−２４Ｖ、８〜１２ｃｍ／分）
積層方法  ：１層２パス
【００６８】
得られた溶接金属から、溶接方向に垂直な断面が観察できるように試験片を採取し、試験片の断面を塩化第二鉄エッチング液により腐食し、光学顕微鏡により倍率４００倍で金属組織を観察した。全断面においてδフェライトが観察されなかった場合を「δフェライト無し」と判定し、合格と評価した。全断面においてδフェライトが１つでも観察された場合を「δフェライト有り」と判定し、不合格と評価した。判定結果を下記表４に示す。
【００６９】
次に、溶接して得られた溶接金属に溶接後熱処理（ＰＷＨＴ）を行い、溶接金属の特性を評価した。溶接後熱処理は、下記表４に示す温度Ｔ（℃）で、下記表４に示す時間ｔ（時間）保持して行った。温度Ｔ、時間ｔ、および上記式（Ｉ）に基づいて、ＬＭＰを算出し、結果を下記表４に示す。
【００７０】
上記溶接後熱処理を施した溶接金属について、最終パス中央部からレプリカ透過型電子顕微鏡観察用試験片を採取した。試験片表面を、倍率７５００倍で、観察視野１３．４μｍ×１５．８μｍの写真を２枚撮影した。撮影した写真を画像解析し、円相当直径が０．１μｍ以上の炭化物粒子数と、円相当直径が０．１〜０．４μｍの炭化物粒子数を測定し、単位観察視野面積１ｍｍ2あたりの個数に換算した。画像解析ソフトは、Ｉｍａｇｅ−Ｐｒｏ  Ｐｌｕｓ（Ｍｅｄｉａ  Ｃｙｂｅｒｎｅｔｉｃ社製）を用いた。炭化物粒子の数には、炭窒化物の数も含まれる。単位観察視野面積１ｍｍ2あたりにおける円相当直径が０．１μｍ以上の炭化物粒子数Ｎを下記表４に示す。また、単位観察視野面積１ｍｍ2あたりにおける円相当直径が０．１〜０．４μｍの炭化物粒子数ｎを、上記炭化物粒子数Ｎで除した値（ｎ／Ｎ）を算出した結果を下記表４に示す。
【００７１】
次に、溶接後熱処理を施した溶接金属の特性として、クリープ破断特性および靭性を評価した。
【００７２】
＜クリープ破断特性＞
溶接後熱処理を施した溶接金属の板厚中央部から、下記図１に基づいて溶接線方向に標点距離が３０ｍｍで、φ６．０ｍｍのクリープ試験片を採取し、６５０℃で、１００ＭＰａの条件でクリープ試験を行い、試験片が破断するまでの時間を測定した。図１においてＴは母材の板厚を示している。破断時間が８１０時間を超える場合をクリープ破断特性に優れると判定し、合格と評価した。
【００７３】
＜靭性＞
溶接後熱処理を施した溶接金属の板厚中央部から、下記図２に基づいて溶接線方向に垂直にシャルピー衝撃試験片を採取し、シャルピー衝撃試験を行った。図２においてＴは母材の板厚を示している。シャルピー衝撃試験片は、ＪＩＳ  Ｚ３１１１に規定される４号Ｖノッチ試験片を採取した。シャルピー衝撃試験は、ＪＩＳ  Ｚ２２４２の要領で、２０℃で行い、吸収エネルギーを測定した。測定は３回行ない、測定した吸収エネルギーの平均値を求めた。結果を下記表４に示す。平均値が４１Ｊ以上となる溶接金属を靭性に優れると評価した。
【００７４】
下記表３、表４に基づいて次のように考察できる。
【００７５】
Ｎｏ．１〜１２は、本発明で規定する要件を満足する例であり、クリープ破断特性および靭性に優れている。
【００７６】
これに対し、Ｎｏ．１３〜２４は、本発明で規定するいずれかの要件を満足しない例であり、クリープ破断特性または靭性の少なくとも一方を改善できていない。以下、詳細に説明する。
【００７７】
Ｎｏ．１３は、予熱／パス間温度が高すぎたため、炭化物粒子数の比ｎ／Ｎが小さくなった例であり、クリープ破断特性を改善できなかった。
【００７８】
Ｎｏ．１４は、予熱／パス間温度が低すぎたため、溶接後の冷却速度が大きくなり、冷却中に生成する炭化物量が減少し、炭化物粒子数Ｎが少なくなった例である。その結果、クリープ破断特性を改善できなかった。
【００７９】
Ｎｏ．１５は、溶接後の熱処理条件を適切に制御しなかったため、炭化物粒子数Ｎが少なくなった例であり、クリープ破断特性を改善できなかった。
【００８０】
Ｎｏ．１６〜２４は、溶接金属の成分組成が本発明で規定する要件を満足しない例である。
【００８１】
Ｎｏ．１６は、Ｗを過剰に含有した例であり、溶接時にδフェライトが生成し、靭性を改善できなかった。
【００８２】
Ｎｏ．１７は、Ｍｎが少なすぎた例であり、溶接時にδフェライトが生成したため、溶接金属全体では、クリープ破断特性および靭性が劣化する可能性がある。
【００８３】
Ｎｏ．１８は、Ｍｎを過剰に含有した例であり、クリープ破断試験時に炭化物のオストワルド成長が促進されすぎたため、クリープ破断特性を改善できなかった。
【００８４】
Ｎｏ．１９は、Ｖを過剰に含有した例であり、溶接時にδフェライトが生成した。また、クリープ破断試験時に炭窒化物のオストワルド成長を招いた。その結果、クリープ破断特性および靭性を改善できなかった。
【００８５】
Ｎｏ．２０は、Ｃｏが少なすぎた例であり、溶接時にδフェライトが生成し、クリープ破断特性を改善できなかった。
【００８６】
Ｎｏ．２１は、Ｃｏを過剰に含有した例であり、靭性を改善できなかった。
【００８７】
Ｎｏ．２２は、Ｎｉを過剰に含有した例であり、靭性を改善できなかった。
【００８８】
Ｎｏ．２３は、Ｃｒを過剰に含有した例であり、溶接時にδフェライトが生成したため、溶接金属全体では、クリープ破断特性および靭性が劣化する可能性がある。
【００８９】
Ｎｏ．２４は、Ｎｉを過剰に含有し、Ｎｂが少なすぎた例であり、クリープ破断特性を改善できなかった。また、Ｎを過剰に含有したため、靭性を改善できなかった。
【００９０】
【表３】
2017159350.tif 000004
【００９１】
【表４】
2017159350.tif 000005
【図１】
2017159350.tif 000006
【図２】
2017159350.tif 000007